СВЕРХЛЕГКАЯ МИНЕРАЛЬНАЯ ПЕНА, ИМЕЮЩАЯ ВОДООТТАЛКИВАЮЩИЕ СВОЙСТВА

1. Способ производства минеральной пены, имеющей водоотталкивающие свойства, содержащий следующие стадии:
a) отдельное приготовление цементного раствора и водной пены, причем цементный раствор содержит воду (W), по меньшей мере один водоотталкивающий агент, отличающийся от кремнийорганического соединения, и портланд-цемент (C), а водная пена содержит состабилизатор;
b) контактирование цементного раствора с водной пеной для получения вспененного цементного раствора;
c) отливка вспененного цементного раствора и оставление его для схватывания.
2. Способ по п. 1, отличающийся тем, что водоотталкивающий агент представляет собой органический полимер, предпочтительно сополимер этиленненасыщенных мономеров, более предпочтительно сополимер этилена и винилхлорида, или сополимер этилена и винилацетата.
3. Способ по п. 1 или 2, отличающийся тем, что водоотталкивающий агент присутствует в количестве 0,6-6,5 мас.%, более предпочтительно 1,3-4,8 мас.%, и еще более предпочтительно 2-3 мас.% сухой массы по массе сухого цемента.
4. Способ по любому из пп. 1-3, отличающийся тем, что состабилизатор представляет собой полиэлектролит, более предпочтительно полианион.
5. Способ по любому из пп. 1-4, отличающийся тем, что состабилизатор присутствует в количестве 0,01-0,15 мас.%, предпочтительно 0,02-0,1 мас.%, более предпочтительно 0,025-0,05 мас.% сухой массы по массе воды.
6. Способ по любому из пп. 1-5, отличающийся тем, что состабилизатор представляет собой соль сополимера малеинового ангидрида.
7. Способ по любому из пп. 1-6, отличающийся тем, что цементный раствор, используемый для подготовки минеральной пены, имеет весовое соотношение воды и цемента (W/C), составляющее 0,28-0,35.
8. Способ по любому из пп. 1-7, отличающийся тем, что портланд-цемент представляет собой цемент типа CEM I, CEM II, CEM III, CEM IV или CEM V.
2
2
9. Способ по любому из пп. 1-8, отличающийся тем, что портланд-цемент имеет удельную поверхность (по Блэйну) 3000-9000 см/г, предпочтительно 3500-6000 см/г.
10. Способ по любому из пп. 1-9, отличающийся тем, что цементный раствор и водная пена вводятся в смеситель для получения вспененного цементного раствора непрерывным образом.
3
3
3
11. Использование по меньшей мере одного водоотталкивающего агента, отличающегося от кремнийорганического соединения, в частности полимерного водоотталкивающего агента, и состабилизатора, в частности полиэлектролита, для приготовления водоотталкивающих минеральных пен, имеющих плотность 50-200 кг/м, более предпочтительно 50-150 кг/м, и еще более предпочтительно 50-130 кг/м.
12. Использование по п. 11, отличающееся тем, что водоотталкивающий агент представляет собой сополимер этилена и винилхлорида или сополимер этилена и винилацетата, а состабилизатор является полианионом.
2
2
13. Использование по п. 11 или 12 для приготовления водоотталкивающих минеральных пен, имеющих водопоглощение за 24 часа менее 1 кг/м, более предпочтительно менее 0,5 кг/м.
2
2
3
3
3
14. Минеральная пена, получаемая с помощью способа по любому из пп. 1-10, имеющая водопоглощение за 24 часа менее 1 кг/м, более предпочтительно менее 0,5 кг/м, и плотность в сухом состоянии 50-200 кг/м, более предпочтительно 50-150 кг/м, и еще более предпочтительно 50-130 кг/м.
15. Минеральная пена по п. 14, содержащая сополимер этилена и винилхлорида или сополимер этилена и винилацетата и состабилизатор, являющийся полианионом.
16. Использование минеральной пены по любому из пп. 14-15 в качестве строительного материала или изолирующего материала.
17. Строительный элемент, содержащий минеральную пену по любому из пп. 14, 15.